ТРЁХКОМПОНЕНТНЫЙ КАТАЛИТИЧЕСКИЙ КОНВЕРТЕР С ИСПОЛЬЗОВАНИЕМ НАНОЧАСТИЦ

1. Подложка с покрытием, содержащая:
окислительные каталитически активные частицы, включающие окислительные композитные наночастицы, связанные с частицами первого носителя микронного размера, причем указанные окислительные композитные наночастицы включают наночастицы первого носителя и наночастицы одного или нескольких окислительных катализаторов; и
восстановительные каталитически активные частицы, включающие восстановительные композитные наночастицы, связанные с частицами второго носителя микронного размера, причем указанные восстановительные композитные наночастицы включают наночастицы второго носителя и наночастицы одного или нескольких восстановительных катализаторов.
2. Подложка с покрытием по п. 1, которая содержит по меньшей мере два слоя покрытия из пористого оксида, при этом окислительные каталитически активные частицы находятся в одном слое покрытия из пористого оксида, а восстановительные каталитически активные частицы находятся в другом слое покрытия из пористого оксида.
3. Подложка с покрытием по п. 1, в которой окислительные каталитически активные частицы и восстановительные каталитически активные частицы находятся в одном и том же слое покрытия из пористого оксида.
4. Подложка с покрытием по п. 1, в которой наночастицы окислительного катализатора включают платину, палладий или их смесь.
5. Подложка с покрытием по п. 4, в которой наночастицы окислительного катализатора включают палладий.
6. Подложка с покрытием по п. 1, в которой наночастицы первого носителя включают оксид алюминия.
7. Подложка с покрытием по п. 1, в которой частицы первого носителя микронного размера включают оксид алюминия.
8. Подложка с покрытием по п. 1, в которой частицы первого носителя микронного размера предварительно обработаны при температуре около 700-1500°С.
9. Подложка с покрытием по п. 1, в которой наночастицы восстановительного катализатора включают родий.
10. Подложка с покрытием по п. 1, в которой наночастицы второго носителя включают оксид церия-циркония.
11. Подложка с покрытием по п. 1, в которой частицы второго носителя микронного размера включают оксид церия-циркония.
12. Подложка с покрытием по п. 1, в которой наночастицы носителя имеют средний диаметр 10-20 нм.
13. Подложка с покрытием по п. 1, в которой наночастицы катализатора имеют средний диаметр 1-5 нм.
14. Подложка с покрытием по п. 1, дополнительно содержащая компонент накопления кислорода.
15. Подложка с покрытием по п. 14, в которой компонент накопления кислорода представляет собой оксид церия-циркония или оксид церия.
x
16. Подложка с покрытием по п. 1, дополнительно содержащая компонент поглотителя NO.
x
17. Подложка с покрытием по п. 16, в которой поглотитель NO представляет собой нано-BaO.
x
18. Подложка с покрытием по п. 16, в которой поглотитель NO представляет собой BaO микронного размера.
19. Подложка с покрытием по п. 1, которая включает кордиерит.
20. Подложка с покрытием по п. 1, которая имеет сетчатую структуру.
21. Подложка с покрытием по п. 1, которая имеет содержание металла платиновой группы 4 г/л или менее и температуру запуска по монооксиду углерода по меньшей мере на 5°С ниже, чем указанная температура запуска подложки с тем же содержанием металла платиновой группы, нанесенного способами мокрой химии.
22. Подложка с покрытием по п. 1, которая имеет содержание металла платиновой группы 4 г/л или менее и температуру запуска по углеводородам по меньшей мере на 5°С ниже, чем указанная температура запуска подложки с тем же содержанием металла платиновой группы, нанесенного способами мокрой химии.
23. Подложка с покрытием по п. 1, которая имеет содержание металла платиновой группы 4 г/л или менее и температуру запуска по оксиду азота по меньшей мере на 5°С ниже, чем указанная температура запуска подложки с тем же содержанием металла платиновой группы, нанесенного способами мокрой химии.
24. Подложка с покрытием по п. 1, которая имеет содержание металла платиновой группы около 0,5-4,0 г/л.
25. Подложка с покрытием по п. 1, которая имеет содержание металла платиновой группы около 0,5-4,0 г/л и после 125000 миль пробега в каталитическом конвертере автотранспортного средства, подложка с покрытием имеет температуру запуска по монооксиду углерода по меньшей мере на 5°С ниже, чем у подложки с покрытием, изготовленной нанесением металлов платиновой группы способами мокрой химии, имеющей такое же содержание металла платиновой группы, после 125000 миль пробега в каталитическом конвертере автотранспортного средства.
26. Подложка с покрытием по п. 1, в которой соотношение окислительных каталитически активных частиц к восстановительным каталитически активным частицам составляет 6:1-40:1.
27. Каталитический конвертер, содержащий подложку с покрытием по п. 1.
28. Система обработки выхлопных газов, содержащая трубопровод для выхлопных газов и каталитический конвертер, содержащий подложку с покрытием по п. 1.
29. Транспортное средство, содержащее каталитический конвертер по п. 27.
30. Способ обработки выхлопных газов, включающий контактирование подложки с покрытием по п. 1 с выхлопными газами.
31. Способ обработки выхлопных газов, включающий контактирование подложки с покрытием по п. 1 с выхлопными газами, в котором подложка размещена внутри каталитического конвертера, выполненного с возможностью приема выхлопных газов.
32. Способ формирования подложки с покрытием, который включает:
a) нанесение на подложку композиции покрытия из пористого оксида, содержащей окислительные каталитически активные частицы; в которой указанные окислительные каталитически активные частицы включают окислительные композитные наночастицы, связанные с частицами носителя микронного размера, причем указанные окислительные композитные наночастицы включают наночастицы первого носителя и наночастицы одного или нескольких окислительных катализаторов; и
b) нанесение на подложку композиции покрытия из пористого оксида, содержащей восстановительные каталитически активные частицы; в которой указанные восстановительные каталитически активные частицы включают восстановительные композитные наночастицы, связанные с частицами носителя микронного размера, причем указанные восстановительные композитные наночастицы включают наночастицы второго носителя и наночастицы одного или нескольких восстановительных катализаторов.
33. Способ формирования подложки с покрытием, который включает:
а) нанесение на подложку композиции покрытия из пористого оксида, содержащей окислительные каталитически активные частицы и восстановительные каталитически активные частицы;
в которой указанные окислительные каталитически активные частицы включают окислительные композитные наночастицы, связанные с частицами носителя микронного размера, причем указанные окислительные композитные наночастицы включают наночастицы первого носителя и наночастицы одного или нескольких окислительных катализаторов; и
указанные восстановительные каталитически активные частицы включают восстановительные композитные наночастицы, связанные с частицами носителя микронного размера, причем указанные восстановительные композитные наночастицы включают наночастицы второго носителя и наночастицы одного или нескольких восстановительных катализаторов.
34. Композиция покрытия из пористого оксида, включающая содержание твердого вещества:
25-75% масс. окислительных каталитически активных частиц, включающих окислительные композитные наночастицы, связанные с частицами носителя микронного размера, причем указанные окислительные композитные наночастицы включают наночастицы носителя и наночастицы окислительного катализатора;
5-50% масс. восстановительных каталитически активных частиц, включающих восстановительные композитные наночастицы, связанные с частицами носителя микронного размера, причем указанные восстановительные композитные наночастицы включают наночастицы носителя и наночастицы восстановительного катализатора;
1-40% масс. оксида церия-циркония микронного размера;
0,5-10% масс. бемита;
2
3
1-25% масс. AlO микронного размера; и
при необходимости дополнительно включающая BaO.
35. Композиция окислительного покрытия из пористого оксида, включающая содержание твердого вещества:
35-75% масс. окислительных каталитически активных частиц, включающих окислительные композитные наночастицы, связанные с частицами носителя микронного размера, причем указанные окислительные композитные наночастицы включают наночастицы носителя и наночастицы окислительного катализатора;
5-25% масс. оксида церия-циркония микронного размера;
0,5-10% масс. бемита;
2
3
10-40% масс. AlO микронного размера, и
при необходимости дополнительно включающая BaO.
36. Композиция восстановительного покрытия из пористого оксида, включающая содержание твердого вещества:
40-95% масс. восстановительных каталитически активных частиц, включающих восстановительные композитные наночастицы, связанные с частицами носителя микронного размера, причем указанные восстановительные композитные наночастицы включают наночастицы носителя и наночастицы восстановительного катализатора;
при необходимости включающая до 30% масс. оксида церия-циркония микронного размера;
0,5-10% масс. бемита;
2
3
1-25% масс. AlO микронного размера; и
при необходимости дополнительно включающая BaO.